(57)【要約】      （修正有）【課題】耐久性のある感湿捲縮性複合繊維を提供する。【解決手段】ポリエステルとポリアミドとがサイドバイサイド型に接合された複合繊維であって、下記要件を満足する感湿潜在捲縮複合繊維。ａ）該複合繊維を沸騰水で処理し、次いで１００℃の乾熱にて乾燥処理を行なった後、乾熱温度１６０℃にて熱処理した後の捲縮率（ＤＣ）が１．３％〜１５．０％、該熱処理した複合繊維を水中に浸漬した後の捲縮率（ＨＣ）が０．５〜１０．０％、且つ△Ｃ（ＤＣ−ＨＣ）＝０．５〜７．０であること。ｂ）複合繊維の応力―伸度曲線において、１０％伸長時の応力が１．６〜３．５ｃＮ／ｄｔｅｘ及び強度が３．０〜４．７ｃＮ／ｄｔｅｘであること。ｃ）ポリエステルが５−ナトリウムスルフォイソフタル酸を全酸成分に対して２．０〜４．５モル％共重合されており、且つ、固有粘度（ＩＶ）が０．３０〜０．４３であること。【選択図】なし【特許請求の範囲】
【請求項１】
ポリエステルとポリアミドとがサイドバイサイド型に接合された複合繊維であって、下記要件を満足することを特徴とする感湿潜在捲縮複合繊維。
ａ）該複合繊維を沸騰水で処理し、次いで１００℃の乾熱にて乾燥処理を行なった後、乾熱温度１６０℃にて熱処理した後の捲縮率（ＤＣ）が１．３％〜１５．０％、該熱処理した複合繊維を水中に浸漬した後の捲縮率（ＨＣ）が０．５〜１０．０％、且つ△Ｃ（ＤＣ−ＨＣ）＝０．５〜７．０であること。
ｂ）複合繊維の応力―伸度曲線において、１０％伸長時の応力が１．６〜３．５ｃＮ／ｄｔｅｘ及び強度が３．０〜４．７ｃＮ／ｄｔｅｘであること。
ｃ）ポリエステルが５−ナトリウムスルフォイソフタル酸を全酸成分に対して２．０〜４．５モル％共重合されており、且つ、固有粘度（ＩＶ）が０．３０〜０．４３であること。  
【請求項２】
ポリエステル及び／又はポリアミド中に、紫外線吸収剤が各ポリマー全重量に対して０．１〜５．０重量％含まれている請求項１記載の感湿性潜在捲縮複合繊維。
【請求項３】
紫外線吸収剤がベンゾオキサジン系紫外線吸収剤である請求項２記載の感湿性潜在捲縮複合繊維。
【請求項４】
該ベンゾオキサジン系紫外線吸収剤をポリエステル成分にのみ含む請求項３記載の感湿潜在捲縮複合繊維。
【発明の詳細な説明】
【技術分野】
【０００１】
本発明は湿度変化により可逆的に捲縮率が変化する複合繊維であり、該複合繊維にて織編物を作成した時に発汗時の吸湿にて通気性が向上する特性を有して、ムレ感が改善された快適な布帛とすることができる複合繊維に関する。
【背景技術】
【０００２】
木綿・羊毛・羽毛等の天然繊維が湿度変化にて可逆的に形態・捲縮率が変化することは、従来から良く知られている。
合成繊維に天然繊維同様の可逆的な形態・捲縮率の変化する性能（感湿捲縮性能）を付与する検討は古くから行われている。
【０００３】
例えばナイロン６と変性ポリエチレンテレフタレートとをサイドバイサイド型複合繊維での提案が特公昭４５−２８７２８号公報、特公昭４６−８４７号公報等でなされている。しかしこれら公知の複合繊維では湿度変化による可逆的な捲縮率の変化が小さいため実用に到っていない。さらに、この技術の改良として熱処理条件を改良した特開昭５８−４６１１８号公報及び特開昭５８−４６１１９号公報が提案されている。更に、特開昭６１−１９８１６号公報及び、最近では特開２００３−８２５４３号公報、特開２００３−４１４４４号公報及び特開２００３−４１４６２号公報等この概念を用いた提案が依然としてなされている。
【０００４】
こうした繊維の性質、即ち低湿時に高捲縮率で高湿時に低捲縮率という性質を利用して、布帛環境が低湿時には布帛の目が詰まり、高湿時や発汗時に布帛の目が拡がり通気性が発生するということが可能な合成繊維の開発が盛んに行われている。
しかしながら、従来のＮＹ−６と５−ナトリウムスルフォイソフタル酸共重合ポリエステルからなる複合繊維においては、熱処理を経ない場合は確かに感湿性捲縮性能は有するものの、布帛の仕上げ段階で通過する１６０〜１８０℃の乾熱処理にてその性能が全くなくなるという問題があった。即ち、布帛を仕上げる工程にて付与される熱処理にて、繊維の捲縮率が失われてしまうために、低湿時に高捲縮で、高湿時に低捲縮を示す感湿性捲縮性能を利用した布帛の通気性調節能が発現しなくなるのである。
【０００５】
より性能を上げる目的で、特開平３−２１３５１８号公報には、ポリエステル成分とポリアミド成分とが扁平状に接合され、且つ、ポリアミド成分をナイロン４の如く吸湿率の高いポリアミドを用い前述の課題を改善する試みもなされている。しかしながらが、ＮＹ−４の製糸安定性や汎用性がないこと及び捲縮性能の熱処理後に低下することは依然として解決されておらず実用には到ってはいなかった。
【０００６】
又このような複合繊維は、湿度変化に応じて、繰り返しの形態・捲縮率の変化に耐えうるものでなければならず、その為には、長時間にわたってポリエステル／ポリアミドから構成される複合繊維の物性（強度等）が安定していることが必要である。しかしながら、ポリアミド成分は耐候性に劣るため、一般的に紫外線吸収剤が用いられているが、公知の紫外線吸収剤では長時間直射日光や様々な気象に曝されるようなスポーツ衣料に用いられた場合には、着用時間、着用回数とともに、強度が低下し、可逆的な捲縮率変化も維持出来なくなる為、満足する通気性能が得られない。又強度等を維持するためには多量の紫外線吸収剤を使用しなければならず、そのため鮮明な色調が得られない等の問題があった。  
【０００７】
従って、長時間の直射日光や汗又様々な気象に曝されるようなスポーツ衣料への適用性等、まだまだ実用面で課題が多いのが実情である。
こうした現状に鑑み高温熱処理しても感湿性捲縮性能を有し且つ高耐候性の複合繊維が大いに望まれていた。
【０００８】
【特許文献１】特公昭４５−２８７２８号公報
【特許文献２】特公昭４６−８４７号公報
【特許文献３】特開昭５８−４６１１８号公報
【特許文献４】特開昭５８−４６１１９号公報
【特許文献５】特開昭６１−１９８１６号公報
【特許文献６】特開２００３−８２５４３号公報
【特許文献７】特開２００３−４１４４４号公報
【特許文献８】特開２００３−４１４６２号公報
【特許文献９】特開平３−２１３５１８号公報
【発明の開示】
【発明が解決しようとする課題】
【０００９】
本発明の目的は、仕上げ工程の熱処理を経た後でも、乾燥時の捲縮性能を維持し、吸湿時にはその捲縮がへたる感湿捲縮特性を有するポリエステルとポリアミドからなるサイドバイサイド型複合繊維を提供するもので、さらには高耐候性も具備する感湿性複合繊維を提供するものである。
【課題を解決するための手段】
【００１０】
下記要件を満足するポリエステル／ポリアミドからなるサイドバイサイド型感湿潜在捲縮複合繊維とする。
ａ）複合繊維を沸騰水で処理し、次いで１００℃の乾熱にて乾燥処理を行なった後、乾熱温度１６０℃にて熱処理した後の糸条（Ａ）の捲縮率（ＤＣ）が１．３％〜１５．０％、該糸条（Ａ）を水中に浸漬した後の糸条（Ｂ）の捲縮率（ＨＣ）が０．５〜１０．０％、該捲縮率（ＤＣ）と該捲縮率（ＨＣ）との差（△Ｃ）が０．５〜７．０％であること。
ｂ）複合繊維の応力−伸度曲線において、１０％伸長時の応力が１．６〜３．５ｃＮ／ｄｅｘ及び強度が３．０〜４．７ｃＮ／ｄｅｘであること。
ｃ）ポリエステルが５−ナトリウムスルフォイソフタル酸を２．０〜４．５モル％共重合されており、且つ、固有粘度（ＩＶ）が０．３０〜０．４３であること。
ｄ）ポリエステル及び／又はポリアミドに、ベンゾオキサジン系紫外線吸収剤が各ポリマー全重量に対して０．１〜５．０重量％含まれていること。
【発明の効果】
【００１１】
ポリアミドとポリエステルからなるサイドバイサイド型複合繊維の低湿時と吸湿時の捲縮率を特定範囲とすること、複合繊維の１０％伸長応力とポリエステル成分の粘度を特定範囲とすることにより、特定の紫外線吸収剤を用いることにより、感湿潜在捲縮複合繊維を得ることが可能となった。  
【発明を実施するための最良の形態】
【００１２】
以下本発明の実施形態について、詳細に説明する。
ポリエステル／ポリアミドからなるサイドバイサイド型複合繊維の捲縮特性につき詳細に検討した。一般に複数のポリマーを接合させた複合繊維はその断面方向の収縮差にて捲縮が発生する。その際、複数のポリマーが同一ポリマー種である、ポリエステル／ポリエステルの組合わせより、ポリエステル／ポリアミドの如く異なるポリマー種の方が捲縮性能が大きい。複合繊維を沸騰水中で処理して捲縮を発現させた場合、ポリアミド／ポリエステルは大きな捲縮値を有する。しかしながら、捲縮発現後に更に高温乾熱処理するとポリアミド／ポリエステルの場合は捲縮が大きく低下し、場合によっては全く捲縮がなくなってしまう事を本発明者達は見出した。
【００１３】
繊維の段階で或いは製織して布帛とした後に染色等の加工工程等でこのような乾熱処理を経るなら、捲縮が低下或いは無くなることにより、狙いとする低湿時と吸湿時の捲縮変化（以下感湿捲縮性と略称）が発生しないため感湿性を有するものとはならない。
【００１４】
本発明者らは更に鋭意検討した結果、下記の要件を満足するポリエステル／ポリアミド複合繊維とすることにより感湿捲縮性を有する繊維又は布帛とすることが出来ることを見出した。即ちポリエステルとポリアミドとが接合された断面形状を有する複合繊維であり、該複合繊維を沸騰水で処理し、次いで１００℃の乾熱にて乾燥処理を行なった後、乾熱温度１６０℃にて熱処理した後の乾燥時捲縮率（以後ＤＣと略称）が１．３％〜１５．０％、該熱処理後の複合繊維を水中に浸漬した後の湿潤時捲縮率（以後ＨＣと略称）が０．５〜１０．０％、△Ｃ（ＤＣ−ＨＣ）が０．５〜７．０％である複合繊維とすることである。
【００１５】
このような感湿捲縮性を発現させる方法として、ポリエステル／ポリアミド複合繊維を沸騰水中で処理し、次に乾熱温度１００℃にて処理して水分を除き、捲縮を顕在化させる（水分を含んだ状態ではポリアミドが伸びた状態にあり捲縮形態にはならず、１００℃乾燥にとり捲縮が発現する）。この段階で繊維のＤＣを目的の捲縮値に設定することが肝要である。
【００１６】
ここでＤＣは１．３〜１５．０％好ましくは２．０〜１０．０％より好ましくは、２．５〜８．０％である。ＤＣが１．３％未満の場合は、捲縮値が小さすぎるので引き続き行なう水浸漬処理にてえられるＨＣの値のほうが大きくなり、布帛にした場合、吸湿にて目がつんだ布帛になり、その結果、吸湿にて通気性が低下する性能になるため好ましくない。一方、ＤＣは基本的には高目の方が良いが吸湿による捲縮のヘタリには限界があるので、ＤＣの上限は１５．０％程度に押さえる必要がある。ＤＣが１５％を超える場合はＨＣも大きくなるので布帛の通気性の観点から好ましくない。
【００１７】
次にＨＣは０．５〜１０．０％、好ましくは０．５〜５．０％よりこの好ましくは０．５〜３．０％以下にする事が肝要である。ＨＣは０に近いほど通気性変化の観点から好ましいが、０．５％以下にコントロールする場合は、ＤＣも小さくする必要があり、条件設定を誤ると吸湿にて通気性がアップする布帛になることがあり、工業的な面からの品質コントロールが大変難しくなるので好ましくない。一方、ＨＣが１０．０％を超える場合は、吸湿しても捲縮が残るため通気性に優れた布帛を得ることが難しいので好ましくない。
【００１８】
又△Ｃ（ＤＣ−ＨＣ）は０．５〜７．０％、好ましくは１．０〜５．５％より好ましくは１．５〜５．０％である。△Ｃが０．５％未満の場合は、乾燥状態から吸湿状態に変化した時の布帛の通気性変化が小さいので好ましくない。△Ｃは大きいほうが好ましいが、７．０％を超える場合はＤＣ自体が高くなり、その結果ＨＣも高くなるので、吸湿によって通気性が大きく向上する布帛を得ることが難しいので好ましくない。
【００１９】
上記の捲縮特性に設定するためには、ポリマーの組合わせだけでなく繊維構造面からの品質設計が必要である。即ち、捲縮性能を堅固なものにするべき繊維構造が必要である。即ち、その繊維形成においては十分に配向度を高めて十分に熱セットしてモジュラス及び強度を高める必要がある。
【００２０】
即ち、繊維構造の観点から、そのモジュラスの特性値を示す１０％伸長時の応力は１．６〜３．５ｃＮ／ｄｔｅｘ、好ましくは１．８〜３．０ｃＮ／ｄｔｅｘ，より好ましくは２．０〜２．８ｃＮ／ｄｔｅｘに設定する必要がある。１０％伸長時の応力は１．６ｃＮ／ｄｔｅｘ未満の場合は、堅固な捲縮性能を有する複合繊維を得ることが出来ず、ＤＣが１．５％未満となるので好ましくない。１０％伸長時の応力が３．５ｃＮ／ｄｔｅｘを超える場合は、ＤＣが１５％を超えるので好ましくない。
【００２１】
複合繊維の強度は３．０〜４．７ｃＮ／ｄｔｅｘ、好ましくは３．３〜４．３ｃＮ／ｄｔｅｘ，より好ましくは３．４〜４．０ｃＮ／ｄｔｅｘある。強度が３．０ｃＮ／ｄｔｅｘ未満の場合は、繊維形成時の延伸効果が不十分でＤＣが１．３％未満となり、又、延伸熱処理工程にて融着による糸切れが多くなるので延伸熱処理効果が不十分となるので好ましくない。一方強度が４．７ｃＮ／ｄｔｅｘを超える場合はＤＣが１５％を超え、更に、延伸熱処理工程での糸切れが多くなるので好ましくない。
【００２２】
上記の如き繊維構造を形成せしめるためには、ポリアミドとポリエステルからなる複合繊維の繊維形成を十分考慮したポリマー構成にする必要がある。より具体的には、ポリアミドとポリエステルから複合繊維でありながらあたかもポリアミド単独糸の如き紡糸性・延伸性を備えた複合繊維の発想が必要である。本発明者達は更に鋭意検討した結果、従来公知のポリアミド（ＮＹ−６）とポリエステルからなる複合繊維においては、ポリエステル成分に５−スルフォイソフフタル酸共重合ポリエステルを用いているので、特にポリエステル成分のポリマーの固有粘度を０．４５以上に設定しているため、ポリエステル成分の５−ナトリウムスルフォイソフタル酸による分子間架橋効果にてポリエステル成分の粘度が増大して、ポリエステル成分が紡糸性及び延伸性を支配してしまうため、前述の繊維構造を得ることが出来ないのではとの結論に達した。
【００２３】
従って、上記の５−ナトリウムスルフォイソフタル酸共重合による分子間架橋が存在しても、紡糸性及び延伸性をポリアミド成分が支配すべく、ポリエステル成分の固有粘度を大きく下げる必要があるとの結論に達し、本発明においては、ポリエステル成分の固有粘度を０．３０〜０．４３の値に設定する事が肝要である。ポリエステル成分の固有粘度を０．３０未満の場合は溶融粘度が低すぎて製糸性が低下すると共に毛羽発生が多くなるので、工業的な生産及び品質の面で好ましくない。一方、ポリエステル成分の固有粘度が０．４３を超える場合は、ポリエステル成分側の紡糸性及び延伸性が支配的になり、ポリアミド成分が十分配高度の高い複合繊維を得ることが出来ないので好ましくない。
【００２４】
又、ポリエステル成分には５−ナトリウムスルフォイソフタル酸を２．０〜４．５モル％共重合させる必要がある。５−ナトリウムスルフォイソフタル酸の共重合量が２．０モル％未満の場合は、優れた捲縮性能が得られるが、ポリアミド成分とポリエステル成分との接合界面にて剥離が生じるため好ましくない。一方、５−ナトリウムスルフォイソフタル酸の共重合量が４．５モル％を超える場合は、共重合量が多すぎるため延伸熱処理にてポリエステル成分が結晶化が進みにくなり、又、結晶化を促進するために延伸熱処理温度を上げると糸切れが多発するので好ましくない。
【００２５】
本発明で用いるポリアミドとは主鎖中にアミド結合を有するものであれば特に限定されるものではなく、例えば、ナイロン−４、ナイロン−６、ナイロン−６６、ナイロン４６、ナイロン１２等が挙げられ、ポリマーコスト・製糸安定性・汎用性の観点から特にナイロン−６、ナイロン６６が製造面から好ましい。
【００２６】
ポリアミドとポリエステルから構成される複合繊維の耐候性を改善するため、有機系紫外線吸収剤として、ベンゾオキサジン系有機紫外線吸収剤をポリエステル成分に含有することが特に好ましい。ベンゾオキサジン系有機紫外線吸収剤が特に優れる理由としては明らかではないが他の紫外線吸収剤と比べて、高耐熱性であること、環状イミドエステルに基づくポリエステルとの親和性がよいためブリードアウトの少なさ等を挙げることが出来る。屋外で使用する機会の多い本発明のスポーツ用品用基布の場合は、日光のほか雨水、汗等の影響が大きく紫外線吸収剤は親和性がない場合は容易に効果が消失してしまうのである。
【００２７】
ここでベンゾオキサジン系有機紫外線吸収剤はポリエステルに分散している状態でもよく又はポリエステルと反応して共重合されているものでもよい。ポリエステル成分に含むことにより紫外線を吸収し、ポリアミド成分の耐候性をもカバーすることが出来る。
【００２８】
ベンゾオキサジン系有機紫外線吸収剤がポリエステル成分にポリエステル全重量に対して０．１〜５．０重量％（好ましくは０．５〜３．０重量％）含まれることが好ましい。有機系紫外線吸収剤の含有量が０．１重量％よりも小さいと、十分な紫外線吸収性能が得られず、長時間の紫外線照射により、複合繊維の強度が低下し、スポーツ衣料としては好ましくない。逆に、ベンゾオキサジン系有機紫外線吸収剤の含有量が５．０重量％よりも大きいと、ベンゾオキサジン系有機紫外線吸収剤を含むポリエステルを紡糸してポリエステル繊維を得る際、紡糸の工程安定性が損なわれ、また、スポーツ衣料に要求される、色の鮮明性も低下するので好ましくない。
【００２９】
かかるベンゾオキサジン系有機紫外線吸収剤としては、特開昭６２−１１７４４号公報に開示されたものが好適に例示される。すなわち、２−メチル−３，１−ベンゾオキサジン−４−オン、２−ブチル−３，１−ベンゾオキサジン−４−オン、２−フェニル−３，１−ベンゾオキサジン−４−オン、２，２’−エチレンビス（３，１−ベンゾオキサジン−４−オン）、２，２’−テトラメチレンビス（３，１−ベンゾオキサジン−４−オン）、２，２’−ｐ−フェニレンビス（３，１−ベンゾオキサジン−４−オン）、１，３，５−トリ（３，１−ベンゾオキサジン−４−オン−２−イル）ベンゼン、１，３，５−トリ（３，１−ベンゾオキサジン−４−オン−２−イル）ナフタレンなどである。
【００３０】
これらをベースに、酸化チタンやカーボンブラック等の顔料、公知の抗酸化剤、帯電防止剤耐光剤等を含有していても良い。又、ポリエステルとは、ポリエチレンテレフタレート、ポリプロピレンテレフタレート、ポリブチレンテレフタレート等を挙げることが出来、中でも、コスト及び汎用性の観点からポリエチレンテレフタレートがより好ましい。この際、共重合成分として、５―ナトリウムスルフォイソフタル酸の他に、必要に応じて公知の各種の成分を共重合及びブレンドしても構わない。
【００３１】
又、ポリアミド成分とポリエステル成分からなる複合繊維の形態であるが、両成分がサイドバイサイド型に接合した形態が捲縮発現の観点から好ましい。尚、複合繊維の断面形態は円形断面でも非円形断面でも特に限定はされなく、三角断面や四角断面等公知の断面形状のものを採用する事が出来る。勿論、本発明の複合繊維においてはその断面内に中空部を存在せても構わない。
【００３２】
尚、ポリアミド成分とポリエステル成分との比率であるが、通常はポリアミド／ポリエステル＝５０／５０にて目的を達成することが出来るが、必要に応じてポリアミド／ポリエステル＝３０／７０〜７０／３０の範囲で調整することが出来る。
【００３３】
本発明の複合繊維の総繊度は特に限定されないが、通常の衣料用素材として用いられるのは４０〜２００ｄｔｅｘ，単繊度は１〜６ｄｔｅｘのものを用いることが出来る。尚、必要に応じて交絡処理を施して良い。
【００３４】
本発明の複合繊維は単独で使用することが出来るのは勿論、他繊維と混繊しての混繊糸としても使用できる。又、必要に応じて更に仮撚り加工を行い仮撚り加工糸としても使用することが出来る。
【００３５】
本発明の複合繊維は衣料用の各種の用途に使用することが出来、例えば、各種のスポーツウェア・インナー素材、ユニフォーム等快適性を要求される用途において、特に好ましく使用することが出来る。勿論、本複合繊維と天然繊維との複合にてもより一層効果を発揮することが出来、更に、ウレタン或いはポリプロピレンテレフタレートとの組み合わせにて更にストレッチ性を付与して用いても構わない。
【００３６】
本発明の如き断面形状の複合繊維を製造するには例えば特開２０００−１４４５１８号公報に記載されているが如き、高粘度成分側と低粘度側の吐出孔を分離し且つ、高粘度側の吐出線速度を小さくした（吐出断面積を大きくした）紡糸口金を用い、高粘度側吐出孔に溶融ポリエステルを通過させ低粘度側吐出孔側に溶融ポリアミドを通過させ接合さ冷却固化させることにて得ることが出来る。上記の吐出口金を用いた以外は公知の紡糸・延伸方法を用いることが出来る。即ち、紡糸後一旦巻き取った後延伸する別延の方式のほか、一旦巻き取らないで延伸熱処理を行う直延の方法もどちらも採用することが出来る。紡糸速度としても特に限定はなく、例えば、通常採用されている１０００〜３５００ｍ／分程度の紡糸速度のものを採用することが出来る。
【実施例】
【００３７】
以下実施例により、本発明を更に具体的に説明する。尚、実施例における各項目は次の方法で測定した。
（１）ポリアミドの固有粘度（ＩＶ）
ｍ−クレゾールを溶媒として使用し３０℃で測定した。
（２）ポリエステルの固有粘度（ＩＶ）
オルソクロロフェノールを溶媒として使用し３５℃で測定した。
（３）強度（ｃＮ／ｄｔｅｘ）、伸度（％）
繊維試料を気温２５℃、湿度６０％の恒温恒湿に保たれた部屋に一昼夜放置した後、サンプルの長さ１００ｍｍを（株）島津製作所製引っ張り試験機テンシロンにセットし、２００ｍｍ／ｍｉｎの速度にて伸張し、破断時の強度、伸度を測定した。
（４）１０％伸長応力（ｃＮ／ｄｔｅｘ）
上記の強度及び伸度を測定した応力―伸度曲線において、１０％伸長時の応力を求め、その値を複合繊維の繊度にて除した値より求めた。
【００３８】
（５）ＤＣ及びＨＣ及びΔＣ
複合繊維にて３０００ｄｅのカセを作り、６ｇの（２ｍｇ／ｄｔｅｘ）軽荷重の下で沸騰水中にて３０分処理した。濾紙にて水分を軽くのぞき、次いで２ｇ／ｄｅの荷重下で１００℃の乾熱にて３０分乾燥して水分を除去し測定試料とした。
ＤＣ：上記の処理を行なったカセを２ｍｇ／ｄｔｅｘの荷重下にて５分処理し、次いで、このかせを取り出し、６００ｇの荷重を更にかけ（２ｍｇ／ｄｔｅｘ＋２００ｍｇ／ｄｔｅｘ）１分放置しそのカセの長さＬ０を求めた。次いで、６００ｇの荷重を外し、２ｍｇ／ｄｔｅｘの荷重下にて１分放置しその長さＬ１を求めた。下記の計算式より、捲縮率（ＤＣ）を求めた。
捲縮率（ＤＣ）（％）＝（Ｌ０−Ｌ１）／Ｌ０×１００
ＨＣ：ＤＣを求めた後のカセにつき、２ｍｇ／ｄｔｅｘの荷重下で水中（室温）にて１０時間処理した。このカセを濾紙にて水をふき取り、６００ｇの荷重を更にかけ（２ｍｇ／ｄｔｅｘ＋２００ｍｇ／ｄｔｅｘ）１分放置しそのカセの長さＬ２を求めた。次いで、６００ｇの荷重を外し、２ｍｇ／ｄｔｅｘの荷重下にて１分放置しその長さＬ３を求めた。下記の計算式より、ＤＣを求めた。
捲縮率（ＨＣ）（％）＝（Ｌ２−Ｌ３）／Ｌ２×１００
ΔＣ（％）
下記式にて求めた。
△Ｃ（％）＝ＤＣ−ＨＣ
【００３９】
（６）吸湿による形態変化
複合繊維を筒編みし、カチオン染料にてボイル染色を行い、水洗後１６０℃の乾熱中にて１分セットし、測定試料とした。この筒編に水を滴下し、筒編の側面写真（倍率２００）にて水滴下部及びその周辺の状況を調査し、水滴下による編目の膨らみ或いは縮み状況、及び筒編の透け感を肉眼にて判定した。
編目変化
〇：水滴にて編目が顕著に膨らんでいる。
△：水滴による編目変化は殆ど見られない。
×：水滴にて編目がむしろ縮んでいる
透け感
〇：水滴部の透け感が極めて大きくなっている。
△：水滴による透け感変化は見られない。
×：水滴にて透け感が低下している。
【００４０】
（７）製糸性
〇：１０時間連続紡糸を行い、糸切れが０〜１回と製糸性は良好である。
△：１０時間連続紡糸を行い、糸切れが２〜４回と製糸性はやや悪い。
×：１０時間連続紡糸を行い、糸切れが５回以上と製糸性は極めて悪い。
【００４１】
（８）ポリアミド成分とポリエステル成分の接合状況
複合繊維の任意の断面について、１０７０倍のカラー断面写真をとり、フィラメント中のポリアミド成分とポリエステル成分との接合状況を調査した。
〇：界面での剥離が殆ど（０〜１個）存在しなかった。
△：界面での剥離が２〜１０個のフィラメントに存在していた。
×：殆ど全てのフィラメントに界面での剥離が存在していた。
【００４２】
（９）耐候性：  紫外線による糸強度低下・色調低下
フェード照射（ＪＩＳ  Ｌ  ０８４２）８０時間後の糸強度、色調を測定し、以下の様な基準により判定した。
○：  良好
強度保持率〔フェード照射後の糸強度／フェード照射前の糸強度〕×１００％〕
８０％以上、目視による色調低下がほとんど見られない。
△：  やや不良
強度保持率〔フェード照射後の糸強度／フェード照射前の糸強度〕×１００％〕
６０〜８０％で、目視による色調低下が見られる。
×：  不良
強度保持率〔フェード照射後の糸強度／フェード照射前の糸強度〕×１００％〕
６０％以下で、目視による色調低下も見られる。
【００４３】
［実施例１］
極限粘度〔η〕が１．３のナイロン−６と、極限粘度〔η〕が０．３９で３．０モル％の５−ナトリウムスルフォイソフタル酸を共重合させた変性ポリエチレンテレフタレートとを夫々２７０℃、２９０℃にて溶融し、特開２０００−１４４５１８号公報記載の複合紡糸口金を用い、それぞれ１２．７ｇ／分の吐出量にて押し出しだしサイドバイサイド型複合繊維を形成させ、冷却固化・油剤を付与したあと、糸状を速度１０００ｍ／分、温度６０℃の第１ローラーにて予熱し，ついで、速度３０５０ｍ／分、温度１５０℃に加熱された第２ローラー間で延伸熱処理を行い巻き取り８６ｄｔｅｘ２４ｆｉｌの複合繊維を得た。製糸性は極めて良好であり、１０時間連続紡糸して、糸切れが全く無かった。又、強度及び１０％応力の値が高く、優れた力学特性を有していた。又、その捲縮特性であるが、１６０℃の乾熱セットしても捲縮が存在し、又、湿熱処理して捲縮が低下しており、熱セットしても目的の特性を有する結果であった。又、ポリアミドとポリエステル界面の剥離は存在しなかった。
実施例１で得られた複合繊維の製糸性、及び得られた複合繊維の物性を表１に記す。
【００４４】
次に、上記の複合繊維を筒編し、染色後筒編に水を滴下し、筒編の形態変化を調査した。
水滴下部の筒編の編目は顕著に広がり、又、水滴下部の筒編の透け感が大きく変化していた。形態変化を表２に記す。
【００４５】
［実施例２］
極限粘度〔η〕が１．３のナイロン−６と、極限粘度〔η〕が０．３９で３．０モル％の５−ナトリウムスルフォイソフタル酸を共重合させた変性ポリエチレンテレフタレートにベンゾオキサジン系紫外線吸収剤としてＣＥｉ−Ｐ（竹本油脂株式会社製）をポリマーに対して１．０ｗｔ％含むポリエステルとを夫々２７０℃、２９０℃にて溶融し、特開２０００−１４４５１８号公報記載の複合紡糸口金を用い、それぞれ１２．７ｇ／分の吐出量にて押し出しだしサイドバイサイド型複合繊維を形成させ、冷却固化・油剤を付与したあと、糸状を速度１０００ｍ／分、温度６０℃の第１ローラーにて予熱し，ついで、速度３０５０ｍ／分、温度１５０℃に加熱された第２ローラー間で延伸熱処理を行い巻き取り８６ｄｔｅｘ２４ｆｉｌの複合繊維を得た。製糸性は極めて良好であり、１０時間連続紡糸して、糸切れが全く無かった。又、強度及び１０％応力の値が高く、優れた力学特性を有していた。又、その捲縮特性であるが、１６０℃の乾熱セットしても捲縮が存在し、又、湿熱処理して捲縮が低下しており、熱セットしても目的の特性を有する結果であった。
又、ポリアミドとポリエステル界面の剥離は存在しなかった。経時的な耐候性が良好で比較例１，２と比べ大幅に向上している。
実施例２で得られた複合繊維の製糸性、及び得られた複合繊維の物性を表１に記す。
【００４６】
次に、上記の複合繊維を筒編し、染色後筒編に水を滴下し、筒編の形態変化を調査した。
水滴下部の筒編の編目は顕著に広がり、又、水滴下部の筒編の透け感が大きく変化していた。形態変化を表２に記す。
【００４７】
［実施例３］
ベンゾオキサジン系紫外線吸収剤としてＣＥｉ−Ｐ（竹本油脂株式会社製）をポリマーに対して３．０ｗｔ％含むポリエステルである以外は実施例１と同様の方法で行った。実施例１と同様に複合繊維の物性及び経時的な耐候性は良好で比較例１，２と比べ大幅に良かった。
【００４８】
［実施例４］
ベンゾオキサジン系紫外線吸収剤としてＣＥｉ−Ｐ（竹本油脂株式会社製）をポリマーに対して０．５ｗｔ％含むポリエステルである以外は実施例１と同様の方法で行った。実施例１と同様に複合繊維の物性及び経時的な耐候性は良好で比較例１，２と比べ大幅に良かった。
【００４９】
［比較例１］
極限粘度〔η〕が１．３のナイロン−６と、極限粘度〔η〕が０．５０で３．０モル％の５−ナトリウムスルフォイソフタル酸を共重合させた変性ポリエチレンテレフタレートとを夫々２７０℃、２９０℃にて溶融し、特開２０００−１４４５１８号公報記載の複合紡糸口金を用い、それぞれ１１．２ｇ／分の吐出量にて押し出しだしサイドバイサイド型複合繊維を形成させ、冷却固化・油剤を付与したあと、糸状を速度１０００ｍ／分、温度６０℃第１のローラーにて予熱し，ついで、速度２７００ｍ／分、温度１５０℃に加熱された第２ローラー間で延伸熱処理を行い巻き取り８６ｄｔｅｘ２４ｆｉｌの複合繊維を得た。製糸性は良好であったが、その捲縮特性が、１６０℃の乾熱セットした場合、及び吸湿時においても捲縮が殆ど存在しなく、目的の特性を有する結果が得られなかった。又耐候性も悪いものであった。
得られたの複合繊維の製糸性、物性を表１に記す。
【００５０】
次に、上記の複合繊維を筒編し、染色後筒編に水を滴下し、筒編の形態変化を調査した。
水滴下部の筒編の編目は広がらず、又、水滴下部の筒編の透け感も変化がなかった。形態変化を表２に記す。
【００５１】
［比較例２］
極限粘度〔η〕が１．３のナイロン−６と、極限粘度〔η〕が０．５０で３．０モル％の５−ナトリウムスルフォイソフタル酸を共重合させた変性ポリエチレンテレフタレートに紫外線吸収剤として２，４−ジヒドロキシベンゾフェノンをポリマーに対して１．０％含むポリエステルとを夫々２７０℃、２９０℃にて溶融し、特開２０００−１４４５１８号公報記載の複合紡糸口金を用い、それぞれ１１．２ｇ／分の吐出量にて押し出しだしサイドバイサイド型複合繊維を形成させ、冷却固化・油剤を付与したあと、糸状を速度１０００ｍ／分、温度６０℃第１のローラーにて予熱し，ついで、速度２７００ｍ／分、温度１５０℃に加熱された第２ローラー間で延伸熱処理を行い巻き取り８６ｄｔｅｘ２４ｆｉｌの複合繊維を得た。製糸性は不調であり、１０時間連続紡糸して、７回糸切れが発生した。
又、強度及び１０％応力の値が低いものであった。又、その捲縮特性であるが、１６０℃の乾熱セットした場合、及び吸湿時においても捲縮が殆ど存在しなく、目的の特性を有する結果が得られなかった。又、耐候性は満足するものではなかった。
得られたの複合繊維の製糸性、物性を表１に記す。
【００５２】
次に、上記の複合繊維を筒編し、染色後筒編に水を滴下し、筒編の形態変化を調査した。
比較例１と同様水滴下部の筒編の編目は広がらず、又、水滴下部の筒編の透け感も変化がなかった。形態変化を表２に記す。
【００５３】
【表１】
2008274478.tif 000002
【００５４】
【表２】
2008274478.tif 000003
【産業上の利用可能性】
【００５５】
周囲の湿度変化を自己感知して捲縮率が変化する複合繊維であり、通気性を変化させることのできるスポーツ用等の衣料用途として有用である。